Procédé de préparation d'un matériau d'électrode positive de batterie lithium-ion, comprenant: (1) préparer une solution A à partir de de sulfate de manganèse monohydrate et de polyvinylpyrrolidone avec de l'eau, ajouter une solution de ferricyanure de potassium dans la solution A de manière titrée, agiter la solution mélangée pour réaction et, une fois la réaction terminée, laisser vieillir, filtrer et laver le système réactionnel pour obtenir du ferricyanure de manganèse ; et (2) disperser uniformément le ferricyanure de manganèse, une source de nickel, une source de lithium, un polyimide et un tensioactif anionique avec de l'eau et effectuer un traitement de broyage à billes, puis maintenir le système mélangé à une température de 750 à 950 °C pendant 15 à 20 h pour obtenir le matériau d'électrode positive de batterie lithium-ion. Procédé de préparation d'un matériau d'électrode positive de batterie lithium-ion selon la revendication 1, dans lequel un rapport du nombre de moles de sulfate de manganèse monohydrate à la masse de polyvinylpyrrolidone dans la solution A est de (0,0025 à 0,0035) mol:(1 à 5) g, et une concentration de la solution A est de 10 à 15 g/L. Procédé de préparation d'un matériau d'électrode positive de batterie lithium-ion selon la revendication 1, dans lequel une concentration de la solution de ferricyanure de potassium est de 5 à 10 g/L. Procédé de préparation d'un matériau d'électrode positive de batterie lithium-ion selon la revendication 1, dans lequel un rapport molaire d'une somme de l'élément fer et de l'élément manganèse dans le ferricyanure de manganèse à l'élément nickel dans la source de nickel est n(Mn+Fe):n(Ni) = (9:1) à (8:2). Procédé de préparation d'un matériau d'électrode positive de batterie lithium-ion selon la revendication 1, dans lequel un rapport molaire de l'élément manganèse, de l'élément fer et de l'élément nickel dans le ferricyanure de manganèse et la source de nickel à l'élément lithium dans la source de lithium est n(Mn+Fe+Ni):n(Li) = 1:(1 à 1,05). Procédé de préparation d'un matériau d'électrode positive de batterie lithium-ion selon la revendication 1, dans lequel la source de nickel est au moins une parmi l'acétate de nickel et le carbonate de nickel ; la source de lithium est au moins une parmi l'acétate de lithium et le carbonate de lithium. Procédé de préparation d'un matériau d'électrode positive de batterie lithium-ion selon la revendication 1, dans lequel le tensioactif anionique est au moins un tensioactif parmi un tensioactif anionique carboxylate et un tensioactif anionique sulfonate. Procédé de préparation d'un matériau d'électrode positive de batterie lithium-ion selon la revendication 1, dans lequel un rapport massique du ferricyanure de manganèse, de la source de nickel, de la source de lithium, du polyimide et du tensioactif anionique est: m(ferricyanure de manganèse + source de nickel + source de lithium):m(polyimide):m(tensioactif anionique) = 1:(0,4 à 0,6):(0,4 à 0,6). Matériau d'électrode positive de batterie lithium-ion préparé par le procédé de préparation d'un matériau d'électrode positive de batterie lithium-ion selon l'une quelconque des revendications 1 à 8. Feuille d'électrode positive d'une batterie lithium-ion, dans laquelle la feuille d'électrode positive est préparée à partir du matériau d'électrode positive de batterie lithium-ion selon la revendication 9.